【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
ポリエステルポリマー；及び
前記ポリエステルポリマー中に分散された、１ｎｍ〜１，０００ｎｍのメジアン粒度を有する窒化チタン粒子
を含んでなるポリエステル組成物。
【請求項２】
前記窒化チタン粒子が１ｎｍ〜５００ｎｍのメジアン粒度を有する請求項１に記載のポリエステル組成物。
【請求項３】
前記窒化チタン粒子が１ｎｍ〜３００ｎｍのメジアン粒度を有する請求項１に記載のポリエステル組成物。
【請求項４】
前記窒化チタン粒子が、ポリエステル組成物の総重量に対して、０．５ｐｐｍ〜１，０００ｐｐｍの量で存在する請求項１に記載のポリエステル組成物。
【請求項５】
前記窒化チタン粒子が、ポリエステル組成物の総重量に対して、１ｐｐｍ〜５００ｐｐｍの量で存在する請求項１に記載のポリエステル組成物。
【請求項６】
前記窒化チタン粒子が、ポリエステル組成物の総重量に対して、５ｐｐｍ〜５０ｐｐｍの量で存在する請求項１に記載のポリエステル組成物。
【請求項７】
前記ポリエステルポリマーがポリエチレンテレフタレートを含む請求項１に記載のポリエステル組成物。
【請求項８】
前記ポリエステル組成物が飲料ボトルプレフォームの形態である請求項１に記載のポリエステル組成物。
【請求項９】
前記ポリエステル組成物が飲料ボトルの形態である請求項１に記載のポリエステル組成物。
【請求項１０】
前記ポリエステル組成物が成形品の形態である請求項１に記載のポリエステル組成物。
【請求項１１】
前記ポリエステルポリマーが連続相を含み、且つ前記窒化チタン粒子が連続相内部に分散されている請求項１に記載のポリエステル組成物。
【請求項１２】
前記窒化チタン粒子が１ｎｍ〜１，０００ｎｍのメジアン粒度を有し、且つ７０又はそれ以上のプレフォームＬ*値及び−０．８〜＋２．５のｂ*値を保持しながら、少なくとも５℃の再加熱改良温度（ＲＩＴ）を有する飲料ボトルプレフォームを提供する請求項８に記載のポリエステル組成物。
【請求項１３】
前記窒化チタン粒子が窒化チタンで被覆された粒子を含む請求項１に記載のポリエステル組成物。
【請求項１４】
前記窒化チタン粒子が窒化チタンを含む中空球を含む請求項１に記載のポリエステル組成物。
【請求項１５】
前記窒化チタン粒子がほぼＴｉＮ0.42からほぼＴｉＮ1.16までの実験式を有する窒化チタンを含む請求項１に記載のポリエステル組成物。
【請求項１６】
前記窒化チタン粒子が窒化チタンを、窒化チタン粒子の総重量に対して、少なくとも９０重量％の量で含む請求項１に記載のポリエステル組成物。
【請求項１７】
前記窒化チタン粒子が炭化チタンを更に含む請求項１６に記載のポリエステル組成物。
【請求項１８】
前記窒化チタン粒子のスパン（Ｓ）が０．０１〜２である粒度分布を有する請求項１に記載のポリエステル組成物。
【請求項１９】
前記ポリエステル組成物が５℃より大きい再加熱改良温度を有する飲料ボトルプレフォームの形態である請求項１に記載のポリエステル組成物。
【請求項２０】
前記ポリエステル組成物が−８．６〜＋１０．２のｂ*値を有する飲料ボトルプレフォームの形態である請求項１に記載のポリエステル組成物。
【請求項２１】
前記ポリエステル組成物が窒化チタン粒子を含まない場合よりも少なくとも１単位低いｂ*値を有する飲料ボトルプレフォームの形態である請求項１に記載のポリエステル組成物。
【請求項２２】
前記ポリエステル組成物が厚さ０．０１２インチのサンプルにおいて３７０ｎｍのパーセント透過率が７８％〜０％である請求項１に記載のポリエステル組成物。
【請求項２３】
前記ポリエステルが厚さ０．０１２インチのサンプルにおいて３７０ｎｍのパーセント透過率が７８％〜２０％である請求項１に記載のポリエステル組成物。
【請求項２４】
前記ポリエステル組成物が、窒化チタン粒子を含まない場合よりも、厚さ０．０１２インチのサンプルにおける３７０ｎｍのパーセント透過率が少なくとも２０％低い請求項１に記載のポリエステル組成物。
【請求項２５】
前記ポリエステル組成物が、窒化チタン粒子を含まない場合よりも、厚さ０．０１２インチのサンプルにおける３７０ｎｍのパーセント透過率が少なくとも５％低い請求項１に記載のポリエステル組成物。
【請求項２６】
ポリ（エチレンテレフタレート）残基がポリエステルポリマーの少なくとも９０重量％を構成するポリエステルポリマー；並びに
ポリエステルポリマー中に１ｐｐｍ〜５０ｐｐｍの量でランダムに分散された、１ｎｍ〜１，０００ｎｍのメジアン粒度を有する窒化チタン粒子を含んでなり、５℃又はそれ以上の再加熱改良温度及び窒化チタン粒子を含まない場合よりも少なくとも１単位低いｂ*値を有するポリエステル組成物。
【請求項２７】
ジカルボン酸ジエステルをジオールとエステル交換するか、又はジカルボン酸をジオールで直接エステル化して、１種又はそれ以上のポリエステルモノマー又はポリエステルオリゴマーを得ることを含むエステル化工程；
前記の１種又はそれ以上のポリエステルモノマー又はポリエステルオリゴマーを重縮合触媒の存在下で重縮合反応において反応させて、０．５０ｄＬ／ｇ〜１．１ｄＬ／ｇのＩｔ．Ｖ．を有するポリエステルポリマーを生成することを含む重縮合工程；
前記溶融ポリエステルポリマーを粒子へと固化する粒状化工程；
前記固体ポリマーを０．７０ｄＬ／ｇ〜１．２ｄＬ／ｇのＩｔ．Ｖ．まで重合させる任意の固相化工程；並びに
前記ポリマーの１重量ｐｐｍ〜１００重量ｐｐｍの量となるように、窒化チタン粒子を添加し且つ分散させることを含む粒子添加工程（前記粒子添加工程は、前記工程のいずれかの前、間又は後において行う）
を含んでなるポリエステル組成物の製造方法。
【請求項２８】
前記方法が前記固相化工程の後に二次成形工程を更に含み、前記二次成形工程が得られた固体ポリマーを溶融及び押出して、窒化チタン粒子が内部に分散された二次成形品を得ることを含む請求項２７に記載の方法。
【請求項２９】
前記粒子添加工程を、前記固相化工程の間又は後であって且つ前記二次成形工程の前に行う請求項２８に記載の方法。
【請求項３０】
前記粒子添加工程が前記二次成形工程の前又は間に窒化チタン粒子を熱可塑性コンセントレートとして添加することを含み、前記熱可塑性コンセントレートが、窒化チタン粒子を前記熱可塑性コンセントレートの重量に対して、１００ｐｐｍ〜５，０００ｐｐｍの量で含む請求項２８に記載の方法。
【請求項３１】
前記窒化チタン粒子が１ｎｍ〜１，０００ｎｍのメジアン粒度を有する請求項２７に記載の方法。
【請求項３２】
前記粒子添加工程を前記重縮合工程の前又は間に実施する請求項２７に記載の方法。
【請求項３３】
前記粒子添加工程を前記粒状化工程の前又は間に実施する請求項２７に記載の方法。
【請求項３４】
前記粒子添加工程を前記固相化工程の前又は間に実施する請求項２７に記載の方法。
【請求項３５】
前記粒子添加工程を前記二次成形工程の前又は間に実施する請求項２８に記載の方法。
【請求項３６】
前記ジカルボン酸がテレフタル酸を含む請求項２７に記載の方法。
【請求項３７】
前記ジカルボン酸ジエステルがテレフタル酸ジメチルを含む請求項２７に記載の方法。
【請求項３８】
前記ジオールがエチレングリコールを含む請求項２７に記載の方法。
【請求項３９】
前記ジカルボン酸がナフタレンジカルボン酸を含む請求項２７に記載の方法。
【請求項４０】
前記ジカルボン酸が芳香族ジカルボン酸を含む請求項２７に記載の方法。
【請求項４１】
前記熱可塑性コンセントレートが、
熱可塑性コンセントレートの重量に基づき、０．０１重量％から３５重量％までの範囲の量の窒化チタン粒子；及び
熱可塑性コンセントレートの重量に基づき少なくとも６５重量％の量の熱可塑性ポリマーを含む請求項３０に記載の方法。
【請求項４２】
前記熱可塑性ポリマーがポリエステル、ポリオレフィン、ポリアミド又はポリカーボネートのうち１種又はそれ以上を含む請求項４１に記載の方法。
【請求項４３】
溶融又は固体バルクポリエステル及び１ｎｍ〜１，０００ｎｍのメジアン粒度を有する窒化チタン粒子を含む液体、溶融又は固体ポリエステルコンセントレート組成物をプレフォーム製造機に供給して、ポリエステルプレフォームの重量に基づき、１ｐｐｍ〜１００ｐｐｍの窒化チタン粒子を有するプレフォームを得ることを含んでなるポリエステルプレフォームの製造方法。
【請求項４４】
前記窒化チタン粒子がコンセントレート組成物中に少なくとも０．０１重量％の量で存在する請求項４３に記載の方法。
【請求項４５】
前記コンセントレートポリエステルポリマーが前記バルクポリエステルポリマーと同じ残基を含む請求項４４に記載の方法。
【請求項４６】
前記バルクポリエステル及びポリエステルコンセントレートを別の流れで機械に供給する請求項４３に記載の方法。
【請求項４７】
前記コンセントレートポリエステルが使用済み再生ポリエステルを含む請求項４３に記載の方法。
【請求項４８】
１ｎｍ〜１，０００ｎｍのメジアン粒度を有する窒化チタン粒子を含むコンセントレートポリエステル組成物を、未使用ポリエステルポリマーを製造するための溶融相プロセスに添加して、ポリエステル組成物の重量に基づき、１ｐｐｍ〜１００ｐｐｍの窒化チタン粒子を有するポリエステル組成物を得ることを含んでなるポリエステル組成物の製造方法。
【請求項４９】
前記ポリエステルコンセントレートを、溶融相がポリエステルコンセントレートのＩｔ．Ｖ．の＋／−０．２  Ｉｔ．Ｖ．単位以内であるＩｔ．Ｖ．を有する場合に、溶融相に添加する請求項４８に記載の方法。
【請求項５０】
１ｎｍ〜１，０００ｎｍのメジアン粒度を有する窒化チタン粒子をポリエステルポリマー中に、前記ポリエステルポリマーの重量に対して、１ｐｐｍ〜２５０ｐｐｍの量で分散させることを含んでなるポリエステルポリマーの再加熱特性の改良方法。
【請求項５１】
ポリ（エチレンテレフタレート）残基がその少なくとも８５モル％を構成するポリエステルポリマー中に、１ｎｍ〜１，０００ｎｍのメジアン粒度を有する窒化チタン粒子を、前記ポリエステルポリマーの重量に対して、１ｐｐｍ〜２５０ｐｐｍの量でランダムに分散させることを含んでなるポリエステルポリマーの再加熱特性の改良方法。
【請求項５２】
ポリエステルポリマー中に、１ｎｍ〜１，０００ｎｍのメジアン粒度を有する窒化チタン粒子を、前記ポリエステルポリマーの重量に対して、１ｐｐｍ〜２５０ｐｐｍの量で分散させることを含んでなるポリエステルポリマーの黄色度の低下方法。
【請求項５３】
ポリ（エチレンテレフタレート）残基がその少なくとも８５モル％を構成するポリエステルポリマー中に、１ｎｍ〜１，０００ｎｍのメジアン粒度を有する窒化チタン粒子を、前記ポリエステルポリマーの重量に対して、１ｐｐｍ〜２５０ｐｐｍの量でランダムに分散させることを含んでなるポリエステルポリマーの黄色度の低下方法。
【請求項５４】
ポリエステルポリマー中に、１ｎｍ〜１，０００ｎｍのメジアン粒度を有する窒化チタン粒子を、前記ポリエステルポリマーの重量に対して、１ｐｐｍ〜２５０ｐｐｍの量で分散させることを含んでなるポリエステルポリマーの紫外線遮断作用の改良方法。
【請求項５５】
ポリ（エチレンテレフタレート）残基がその少なくとも８５モル％を構成するポリエステルポリマー中に、１ｎｍ〜１，０００ｎｍのメジアン粒度を有する窒化チタン粒子を、前記ポリエステルポリマーの重量に対して、１ｐｐｍ〜２５０ｐｐｍの量でランダムに分散させることを含んでなるポリエステルポリマーの紫外線遮断作用の改良方法。